(57)【特許請求の範囲】
【請求項１】
光学面及び前記光学面の外周に設けられているフランジ面を有するガラス基材と、
前記光学面及び前記フランジ面の上に形成されている樹脂層と、
を備え、
前記樹脂層の前記光学面及び前記フランジ面側とは反対側の表面は露出しており、
前記樹脂層は、前記フランジ面に重なるフランジ面領域に、外周に向けて次第に厚くなり且つ露出した少なくとも一つの環状凸部を有し、
前記フランジ面は平坦面であり、
前記樹脂層の前記フランジ面領域において、最も前記光学面側に位置する前記環状凸部の表面の内径側エッジから内径側に広がっている部分の厚みは均一であり、
光軸を含む断面において、前記内径側エッジにおける接線と前記フランジ面とのなす角度が６０°以上９０°以下であり、
前記フランジ面の算術平均粗さＲａは０．３μｍ以上２．０μｍ以下である複合光学素子。
【請求項２】
請求項１記載の複合光学素子であって、
前記内径側エッジから内径側に広がっている部分の厚みは０．５ｍｍ以下である複合光学素子。
【請求項３】
請求項１又は２記載の複合光学素子であって、
前記フランジ面の表面粗さは、前記光学面の表面粗さよりも大きい複合光学素子。
【請求項４】
請求項１から３のいずれか一項記載の複合光学素子であって、
前記樹脂層は、前記フランジ面領域に、複数の前記環状凸部を有する複合光学素子。
【請求項５】
請求項１から４のいずれか一項記載の複合光学素子であって、
前記樹脂層は、重合性芳香族含有モノマーを含む硬化性組成物の硬化物である複合光学素子。
【請求項６】
請求項５記載の複合光学素子であって、
前記硬化性組成物中の前記重合性芳香族含有モノマーの含有量は、前記硬化性組成物の全固形分に対して４０質量％以上である複合光学素子。
【発明の詳細な説明】
【技術分野】
【０００１】
本発明は、複合光学素子に関する。
【背景技術】
【０００２】
ガラス基材の表面に樹脂層が設けられてなる複合光学素子は、典型的にはガラス基材の表面の中央部と成形型の成形面との間に挟み込まれた樹脂組成物が、ガラス基材の表面に沿って外径側に向けて押し広げられ、押し広げられた樹脂組成物が硬化されて製造される（例えば、特許文献１及び特許文献２参照）。【０００３】
特許文献１に記載された複合光学素子では、樹脂層は、ガラス基材の表面の中央部に設けられている光学素子面だけでなく、光学素子面の外周に設けられている切り欠き面にも形成されており、樹脂層の密着性を高める観点から、切り欠き面は粗面とされている。【０００４】
特許文献２に記載された複合光学素子では、樹脂層が、ガラス基材の表面の中央部だけでなく外周部にも形成されており、ガラス基材の外周部に形成されている樹脂層の光学有効外部には、外径側に向けて次第に薄くなる傾斜部分が形成されている。
【先行技術文献】
【特許文献】
【０００５】
【特許文献１】日本国特開２００８−２９９１４８号公報
【特許文献２】日本国特開２０１３−２５４２００号公報
【発明の概要】
【発明が解決しようとする課題】
【０００６】
上記の複合光学素子の製造方法において、樹脂組成物はガラス基材の表面の中央部から円状に均一に広げられることが望ましいが、樹脂組成物の広がりが不均一となる場合がある。例えば、特許文献１に記載された複合光学素子では、樹脂層が形成される光学素子面の外周に設けられている切り欠き面が粗面とされており、ガラス基材の表面の樹脂組成物に対する濡れ性が光学素子面と切り欠き面とで相違し、この濡れ性の変化に影響されて樹脂組成物の広がりが不均一となる場合がある。樹脂組成物の広がりが不均一であると、ガラス基材の表面の同一円周上で樹脂層によって覆われている部分と樹脂層によって覆われていない部分とが生じ、外観不良となる虞があり、またゴーストが発生する虞もある。【０００７】
樹脂組成物の不均一な広がりに対し、特許文献２に記載された複合光学素子では、樹脂層の光学有効外部に、外径側に向けて次第に薄くなる傾斜部分が形成されている。樹脂層の傾斜部分を成形するガラス基材の表面と成形型の成形面との間の成形空間（以下、傾斜部分成形空間という）は外径側に向けて次第に狭められ、外径側に向けて次第に狭まる空間形状に起因して、樹脂組成物の傾斜部分成形空間における外径側に向けた流動抵抗は円周方向の流動抵抗に比べて高くなる。このため、ガラス基材の表面に沿って外径側に向けて押し広げられる樹脂組成物が傾斜部分成形空間に達すると、樹脂組成物は傾斜部分成形空間を円周方向に流動する。この結果、傾斜部分成形空間が樹脂組成物によって満たされ、樹脂組成物の不均一な広がりが抑制される。【０００８】
しかし、樹脂組成物の外径側に向けた流動抵抗と円周方向の流動抵抗との差を利用して傾斜部分成形空間に樹脂組成物を充填するには、外径側に向けた流動抵抗と円周方向の流動抵抗との間に比較的大きな差を生じさせる必要がある。このため、相応の粘度が樹脂組成物に求められるが、粘度が高くなる程に樹脂組成物をガラス基材の表面に沿って押し広げるのに時間を要し、製造効率が低下する。また、樹脂組成物を押し広げる時間を短縮しようとすると成形型の成形面の僅かな濡れ性の変化によっても樹脂組成物に気泡を噛み込む虞がある。【０００９】
本発明は、上述した事情に鑑みなされたものであり、ガラス基材の表面上で均一に広がった樹脂層を備え、製造効率に優れる複合光学素子を提供することを目的とする。
【課題を解決するための手段】
【００１０】
本発明の一態様の複合光学素子は、光学面及び上記光学面の外周に設けられているフランジ面を有するガラス基材と、上記光学面及び上記フランジ面の上に形成されている樹脂層と、を備え、上記樹脂層の前記光学面及び前記フランジ面側とは反対側の表面は露出しており、上記樹脂層は、上記フランジ面に重なるフランジ面領域に、外周に向けて次第に厚くなり且つ露出した少なくとも一つの環状凸部を有し、上記フランジ面は平坦面であり、上記樹脂層の上記フランジ面領域において、最も上記光学面側に位置する上記環状凸部の表面の内径側エッジから内径側に広がっている部分の厚みは均一であり、光軸を含む断面において、上記内径側エッジにおける接線と上記フランジ面とのなす角度が６０°以上９０°以下であり、上記フランジ面の算術平均粗さＲａは０．３μｍ以上２．０μｍ以下である。
【発明の効果】
【００１１】
本発明によれば、ガラス基材の表面上で均一に広がった樹脂層を備え、製造効率に優れる複合光学素子を提供することができる。
【図面の簡単な説明】
【００１２】
【図１】本発明の実施形態を説明するための、複合光学素子の一例の断面図である。
【図２】図１の破線円ＩＩで囲まれた部分の拡大図である。
【図３】図１の複合光学素子の変形例の要部を拡大して示す断面図である。
【図４】図１の複合光学素子の製造に用いられる成形型の断面図である。
【図５】図４の破線円Ｖで囲まれた部分の拡大図である。
【図６Ａ】図１の複合光学素子の製造過程における硬化性樹脂組成物の挙動を示す模式図である。
【図６Ｂ】図１の複合光学素子の製造過程における硬化性樹脂組成物の挙動を示す模式図である。
【図７Ａ】図１の複合光学素子の製造過程における硬化性樹脂組成物の挙動を示す模式図である。
【図７Ｂ】図１の複合光学素子の製造過程における硬化性樹脂組成物の挙動を示す模式図である。
【図８Ａ】図１の複合光学素子の製造過程における硬化性樹脂組成物の挙動を示す模式図である。
【図８Ｂ】図１の複合光学素子の製造過程における硬化性樹脂組成物の挙動を示す模式図である。
【図９】図４の成形型の変形例の断面図である。
【発明を実施するための形態】
【００１３】
図１及び図２は、本発明の実施形態を説明するための、複合光学素子の一例を示す。
【００１４】
図１及び図２に示す複合光学素子１は、ガラス基材２と、ガラス基材２の一方の表面に重なる樹脂層３とを備える。
【００１５】
樹脂層３が重なるガラス基材２の一方の表面は、円形状の光学面４と、光学面４の外周に設けられているフランジ面５とを有する。光学面４は、図示の例では凹球面状に形成されているが、凹球面状に限定されず、平坦面状に形成されてもよいし、凸球面状に形成されてもよい。
【００１６】
樹脂層３は、光学面４と同心の円形状に形成されており、光学面４に重なる光学面領域６と、フランジ面５に重なるフランジ面領域７とを有し、光学面４及びフランジ面５の上に形成されている。なお、フランジ面領域７はフランジ面５の全体に重なっている必要はなく、図示の例では、フランジ面領域７の外縁は、フランジ面５の面内に配置されている。
【００１７】
フランジ面５の面内に配置されている樹脂層３のフランジ面領域７の外縁がガラス基材２の他方の表面側から視認されることを阻止し、また使用時におけるフレア及びゴーストの発生を抑制するため、本例では、フランジ面５は粗面化されており、フランジ面５の表面粗さは光学面４の表面粗さよりも大きくなっている。フランジ面５を粗面化する方法としては、フランジ面５を粗い研削砥石を用いて研削することによってフランジ面５を粗面化する方法、粗面化した成形型を用いてフランジ面５を成形することによってフランジ面５を粗面化する方法、及びフランジ面５のみ露出させるマスキングをレンズに施した上でサンドブラストを行うことによってフランジ面５を粗面化する方法を例示することができる。樹脂層３の外縁を遮蔽し、またフレア及びゴーストの発生を抑制する観点では、フランジ面５の面粗さは、算術平均粗さＲａで０．３μｍ以上が好ましい。
【００１８】
図２に示すように、樹脂層３のフランジ面領域７には、光軸ｘ（図１参照）を中心とする環状凸部８が設けられている。環状凸部８は、外周に向けて次第に厚くなるように形成されており、光軸ｘを含む断面において、環状凸部８の表面の内径側エッジ８ｅにおける接線ｔ１とフランジ面５とのなす角度θ１が６０°以上９０°以下とされている。なお、図１及び図２に示す例では、一つの環状凸部８がフランジ面領域７に設けられているが、図３に示す例のように、複数の環状凸部８がフランジ面領域７に同心円状に設けられていてもよい。
【００１９】
図４及び図５は、複合光学素子１の製造に用いられる成形型を示す。
【００２０】
複合光学素子１の製造方法は、ガラス基材２の光学面４と成形型１０の成形面１１との間に硬化性樹脂組成物Ｒを挟み込むステップと、光学面４と成形面１１との間に挟み込んだ硬化性樹脂組成物Ｒをガラス基材２の光学面４及びフランジ面５に沿って外径側に向けて押し広げるステップと、光学面４及びフランジ面５に沿って押し広げられた硬化性樹脂組成物Ｒを硬化させて樹脂層３を形成するステップと、を備える。
【００２１】
成形型１０の成形面１１は、ガラス基材２の光学面４に対向して配置される光学面領域１２と、フランジ面５に対向して配置されるフランジ面領域１３とを有する。光学面領域１２は、図示の例では凸球面状に形成されているが、凸球面状に限定されるものではない。硬化性樹脂組成物Ｒの硬化物である樹脂層３のフランジ面領域７には、上記のとおり外周に向けて次第に厚くなる環状凸部８（図２参照）が形成され、硬化性樹脂組成物Ｒを成形する成形面１１のフランジ面領域１３には、樹脂層３の環状凸部８に対応して、外周に向けて次第に深くなる環状凹部１４が設けられており、環状凹部１４の表面の内径側エッジ１４ｅにおける接線ｔ２とフランジ面５とのなす角度θ２は６０°以上９０°以下とされている。
【００２２】
図６Ａ及び図６Ｂは、ガラス基材２のフランジ面５に沿って外径側に向けて押し広げられる過程の硬化性樹脂組成物Ｒの挙動を模式的に示し、図６Ａは、角度θ２が相対的に小さい場合の硬化性樹脂組成物Ｒの挙動を示し、図６Ｂは、角度θ２が相対的に大きい場合の硬化性樹脂組成物Ｒの挙動を示す。
【００２３】
硬化性樹脂組成物Ｒがフランジ面５に沿って外径側に向けて押し広げられる過程において、硬化性樹脂組成物Ｒは成形面１１のフランジ面領域１３に濡れ広がるが、硬化性樹脂組成物Ｒの成形面１１上での縁が環状凹部１４の表面の内径側エッジ１４ｅに達すると、内径側エッジ１４ｅにて硬化性樹脂組成物Ｒの濡れ広がりが一旦堰き止められる。
【００２４】
硬化性樹脂組成物Ｒが内径側エッジ１４ｅを超えて環状凹部１４の表面に濡れ広がる際の、硬化性樹脂組成物Ｒのフランジ面５に沿った変位量Δｒに対する硬化性樹脂組成物Ｒの環状凹部１４の表面に沿った変位量Δｈを検討すると、角度θ２が大きいほど変位量Δｈは大きくなる。すなわち、角度θ２が大きいほど、環状凹部１４の表面に沿った硬化性樹脂組成物Ｒの濡れ広がりが抑制される。
【００２５】
このように環状凹部１４の表面に沿った硬化性樹脂組成物Ｒの濡れ広がりが抑制されることにより、フランジ面５に沿った硬化性樹脂組成物Ｒの局所的な広がりが抑制され、硬化性樹脂組成物Ｒの広がりが円状に均一化される。環状凹部１４の表面に沿った硬化性樹脂組成物Ｒの濡れ広がりは、硬化性樹脂組成物Ｒの表面張力に関連することから、硬化性樹脂組成物Ｒの粘性にかかわらず、ガラス基材２の光学面４及びフランジ面５上で均一に広がった樹脂層３を効率よく形成することが可能となる。
【００２６】
そして、環状凹部１４の表面の内径側エッジ１４ｅにおける接線ｔ２とフランジ面５とのなす角度θ２を６０°以上とすることにより、フランジ面５に沿った硬化性樹脂組成物Ｒの局所的な広がりを十分に抑制でき、ガラス基材２の光学面４及びフランジ面５上で円状に均一に広がった樹脂層３を効率よく形成することができる。一方、角度θ２が９０°より大きいと、樹脂層３の環状凸部８に所謂アンダーカットが形成され、成形型１０の取り外しが困難となる。このため、角度θ２、及び環状凹部１４によって成形される樹脂層３の環状凸部８の表面の内径側エッジ８ｅにおける接線ｔ１とフランジ面５とのなす角度であって角度θ２に対応する角度θ１は６０°以上９０°以下とされている。
【００２７】
図７Ａ及び図７Ｂ、並びに図８Ａ及び図８Ｂは、ガラス基材２のフランジ面５に沿って外径側に向けて押し広げられる過程の硬化性樹脂組成物Ｒの挙動を模式的に示し、図７Ａは、成形型１０の環状凹部１４の表面の内径側エッジ１４ｅとガラス基材２のフランジ面５との間隔Ｄが相対的に大きい場合の硬化性樹脂組成物Ｒの挙動を示し、図７Ｂは、間隔Ｄが相対的に小さい場合の硬化性樹脂組成物Ｒの挙動を示す。なお、間隔Ｄはフランジ面５の法線方向の距離である。また、図８Ａは、フランジ面５の面粗さが相対的に大きい場合の硬化性樹脂組成物Ｒの挙動を示し、図８Ｂは、フランジ面５の面粗さが相対的に小さい場合の硬化性樹脂組成物Ｒの挙動を示す。
【００２８】
内径側エッジ１４ｅにて堰き止められている硬化性樹脂組成物Ｒの液面の内径側エッジ１４ｅにおける接線ｔ３と内径側エッジ１４ｅを通るフランジ面５の法線ｎとのなす角度を濡れ広がり角βとして、硬化性樹脂組成物Ｒを円状に均一に広げる観点では、濡れ広がり角βを小さくすることが好ましい。
【００２９】
図７Ａ及び図７Ｂに示すとおり、間隔Ｄが小さいほど濡れ広がり角βは小さくなる。好ましくは、間隔Ｄ、及び環状凹部１４によって成形される樹脂層３の環状凸部８の表面の内径側エッジ８ｅにおける厚みであって間隔Ｄに対応する厚みＴ（図２参照）は０．５ｍｍ以下である。
【００３０】
フランジ面５は、樹脂層３の外縁を遮蔽し、またフレア及びゴーストの発生を抑制する観点から粗面とされているが、フランジ面５の面粗さが大きいほど硬化性樹脂組成物Ｒがフランジ面５に濡れ広がりやすく、図８Ａ及び図８Ｂに示すとおり、フランジ面５の面粗さが小さいほど濡れ広がり角βは小さくなる。好ましくは、フランジ面５の面粗さは、算術平均粗さＲａで２．０μｍ以下である。
【００３１】
また、濡れ広がり角βは、硬化性樹脂組成物Ｒの表面張力に関連し、表面張力が大きいほど濡れ広がり角βは小さくなる。表面張力が比較的大きい硬化性樹脂組成物としては、重合性芳香族含有モノマーを含む硬化性樹脂組成物を例示することができ、硬化性樹脂組成物の全固形分に対して４０質量％以上の重合性芳香族含有モノマーを含有することが好ましい。
【００３２】
重合性芳香族含有モノマーは、その構造中に芳香族基を含み、かつ（メタ）アクリロイル基、ビニル基等の重合性不飽和二重結合を含む化合物である。芳香族基としては、ベンゼン環、ナフタレン環、ビフェニル環、複素環等を例示することがで、複素環としては、モルホリン環、ピペリジン環、ピロリジン環、ピペラジン環等を例示することができる。重合性芳香族含有モノマーとしては、例えば、特開２０１２−１４０５７９号公報、特開２０１４−１９８８１９号公報、特開２０１５−１７８５４７号公報、特開２０１５−１９３８０９号公報、特開２０１２−０８２３８６号公報に記載の重合性芳香族含有モノマーを用いることができる。
【００３３】
なお、図９に示すように、複数の環状凹部１４が成形面１１のフランジ面領域１３に同心円状に設けられていてもよく、この場合、図３に示したように、複数の環状凸部８が樹脂層３のフランジ面領域７に同心円状に設けられる。複数の環状凹部１４が設けられることにより、成形面１１のフランジ面領域１３に濡れ広がる硬化性樹脂組成物Ｒの濡れ広がりが環状凹部１４それぞれの内径側エッジ１４ｅにて都度堰き止められので、硬化性樹脂組成物Ｒの広がりをさらに均一化できる。
【００３４】
以下、実験例について説明する。
【００３５】
＜ガラス基材＞
図１示したとおり、光学面４及び光学面４の外周に設けられているフランジ面５を有するガラス基材を用意した。光学面４は、外径３６ｍｍ且つ曲率半径２０ｍｍの凹球面状に形成した。また、フランジ面５には砥石を用いた研削加工を施し、研削されたフランジ面５の算術平均粗さＲａを評価した。
【００３６】
フランジ面５の算術平均粗さＲａは、ガラス基材の径方向におけるフランジ面５の形状プロファイルを（ｘｉ、ｆ（ｘｉ））として、下式によって定義した。三次元測定機（商品名：ＵＡ３Ｐ  パナソニック社製）を用い、Δｘｉ＝１μｍとして、ガラス基材の径方向にフランジ面５の形状を１ｍｍ測定し、測定された形状プロファイルを用いて評価した。
【００３７】
Ｒａ＝∫｜ｆ（ｘ）｜ｄｘ＝Σ｜ｆ（ｘｉ）｜Δｘｉ・・・（１）
ここで、式（１）中、Δｘｉ＝ｘｉ+1−ｘｉである。
【００３８】
＜硬化性樹脂組成物の調製＞
重合性芳香族非含有ポリマー（ベースポリマー）としてトリシクロデカンジメタノールジアクリレート（商品名：Ａ−ＤＣＰ  新中村化学工業社製）を、また重合性芳香族含有モノマーとしてＯ−フェニルフェニルアクリレート（商品名：ＰｈＯＥＡ  東京化成工業社製）又はアクリル酸ベンジル（商品名：ＢｎＡ  アルドリッチ社製）を、光ラジカル重合開始剤として１−ヒドロキシシクロヘキシルフェニルケトン（商品名：Ｉｒｇ１８４  ＢＡＳＦ社製）を、表１に示す組成比率に従って混合し、全固形分に対する重合性芳香族含有モノマーの含有量が互いに異なる硬化性樹脂組成物１〜硬化性樹脂組成物４を調整した。
【００３９】
【化１】
0006775026.tif 000002
【００４０】
【化２】
0006775026.tif 000003
【００４１】
【化３】
0006775026.tif 000004
【００４２】
【表１】
0006775026.tif 000005
【００４３】
＜硬化性樹脂組成物の成形＞
ガラス基材の光学面４と、ガラス基材のフランジ面５に、樹脂層３との密着を強くするためのシランカップリング処理を施した。そして、シランカップリング処理を施したガラス基材の光学面４の中央部に０．６６ｍｌの硬化性樹脂組成物を配置し、成形型を用いて硬化性樹脂組成物を成形した。成形型としては、成形面１１のフランジ面領域１３に一つの環状凹部１４が設けられている図４及び図５に示した成形型、又は成形面１１のフランジ面領域１３に二つの環状凹部１４が設けられている図９に示した成形型を用い、環状凹部１４の表面の内径側エッジ１４ｅにおける接線ｔ２とフランジ面５とのなす角度θ２（図５参照）は実験例毎に設定した。なお、成形面１１は、全ての実験例の成形型に共通して外径３７ｍｍ且つ曲率半径２１ｍｍの凸球面状に形成した。そして、成形型の環状凹部１４の表面の内径側エッジ１４ｅとガラス基材のフランジ面５との間隔Ｄ（図７Ａ及び図７Ｂ参照）が実験例毎に設定された値となるまでガラス基材と成形型とを０．１ｍｍ／ｓの速度で相対的に接近させ、硬化性樹脂組成物をガラス基材の光学面４及びフランジ面５に沿って外径側に向けて押し広げることにより、硬化性樹脂組成物を光学面４及びフランジ面５と成形面１１との間に充填した。光学面４及びフランジ面５と成形面１１との間に充填した硬化性樹脂組成物に対して、紫外線照射ランプから紫外光を照射することによって硬化性樹脂組成物を硬化させて樹脂層３を形成した。
【００４４】
＜充填性評価＞
上記の硬化性樹脂組成物の成形を実験例毎に１０回行い、最も外側に位置する環状凹部１４の内側において、ガラス基材の表面と成形型の成形面１１との間に硬化性樹脂組成物が空隙なく充填されている確率（充填成功率）を評価した。評価結果を、実験例毎の角度θ２、間隔Ｄ、表面粗さ（算術平均粗さ）Ｒａ、環状凹部１４の数、用いた硬化性樹脂組成物の種類と併せて、表２に示す。
【００４５】
【表２】
0006775026.tif 000006
【００４６】
成形型の環状凹部１４の表面の内径側エッジ１４ｅにおける接線ｔ２とフランジ面５とのなす角度θ２が６０°未満である実験例１〜実験例７では、充填成功率が４０％以下であるのに対し、角度θ２が６０°以上である実験例８〜実験例１６では、充填成功率７０％以上となった。このことから、角度θ２を６０°以上とすることにより、フランジ面５に沿った硬化性樹脂組成物の局所的な広がりを十分に抑制でき、結果として、ガラス基材の光学面４及びフランジ面５上で円状に均一に広がった樹脂層を形成できることがわかる。
【００４７】
また、成形型の環状凹部１４の表面の内径側エッジ１４ｅとガラス基材のフランジ面５との間隔Ｄのみ異にする実験例２及び実験例３を比較すると、間隔Ｄが１０００μｍである実験例３では充填成功率が１０％であるのに対し、間隔Ｄが５００μｍである実験例２では充填成功率が４０％に向上している。このことから、硬化性樹脂組成物を円状に均一に広げる観点では、間隔Ｄは５００μｍ以下（０．５ｍｍ以下）が好ましいことがわかる。特に、間隔Ｄが２５０μｍである実験例１０では充填成功率が１００％となっており、間隔Ｄは２５０μｍ以下がより好ましいことがわかる。
【００４８】
また、フランジ面５の表面粗さＲａのみ異にする実験例１５及び実験例１６を比較すると、フランジ面５の表面粗さＲａが２．０μｍより大きい２．０８μｍである実験例１６では充填成功率が８０％であるのに対し、フランジ面５の表面粗さＲａが２．０μｍ以下の１．１２μｍである実験例１５では充填成功率が９０％に向上している。また、環状凹部１４の数のみ異にする実験例１２及び実験例１５を比較すると、環状凹部１４の数が１つである実験例１５の充填成功率が９０％であるのに対し、環状凹部１４の数が２つである実験例１２では充填成功率が１００％に向上している。このことから、硬化性樹脂組成物を円状に均一に広げる観点では、フランジ面５の表面粗さＲａは２．０μｍ以下が好ましく、環状凹部１４は複数設けられることが好ましいことがわかる。
【００４９】
また、硬化性樹脂組成物の種類のみ異にする実験例２、実験例５、実験例６、及び実験例７を比較すると、重合性芳香族含有モノマーを含有しない硬化性樹脂組成物１を用いた実験例５の重点成功率が２０％であり、重合性芳香族含有モノマーの含有量が４０質量％未満である硬化性樹脂組成物２を用いた実験例６の充填成功率が２５％であるのに対し、重合性芳香族含有モノマーの含有量が４０質量％以上である硬化性樹脂組成物３又は硬化性樹脂組成物４を用いた実験例２及び実験例７では充填成功率が４０％に向上している。同様に、硬化性樹脂組成物の種類のみ異にする実験例９、実験例１３、及び実験例１４を比較しても、重合性芳香族含有モノマーの含有量が４０質量％未満である硬化性樹脂組成物２を用いた実験例１３の充填成功率が７５％であるのに対し、重合性芳香族含有モノマーの含有量が４０質量％以上である硬化性樹脂組成物３又は硬化性樹脂組成物４を用いた実験例９及び実験例１４では充填成功率が９０％に向上している。このことから、硬化性樹脂組成物を円状に均一に広げる観点では、硬化性樹脂組成物としては、表面張力が比較的大きい重合性芳香族含有モノマーを含む硬化性樹脂組成物が好適であり、全固形分に対する重合性芳香族含有モノマーの含有量は４０質量％以上がより好ましいことがわかる。
【００５０】
以上説明したとおり、本明細書に開示された複合光学素子は、光学面及び上記光学面の外周に設けられているフランジ面を有するガラス基材と、上記光学面及び上記フランジ面の上に形成されている樹脂層と、を備え、上記樹脂層は、上記フランジ面に重なるフランジ面領域に、外周に向けて次第に厚くなる少なくとも一つの環状凸部を有し、光軸を含む断面において、上記環状凸部表面の内径側エッジにおける接線と上記フランジ面とのなす角度が６０°以上９０°以下である。
【００５１】
また、本明細書に開示された複合光学素子は、上記環状凸部表面の内径側エッジにおける厚みが０．５ｍｍ以下である。
【００５２】
また、本明細書に開示された複合光学素子は、上記フランジ面の表面粗さが、上記光学面の表面粗さよりも大きい。
【００５３】
また、本明細書に開示された複合光学素子は、上記フランジ面の算術平均粗さＲａが０．３μｍ以上２．０μｍ以下である。
【００５４】
また、本明細書に開示された複合光学素子は、上記樹脂層が、上記フランジ面領域に、複数の上記環状凸部を有する。
【００５５】
また、本明細書に開示された複合光学素子は、上記樹脂層が、重合性芳香族含有モノマーを含む硬化性組成物の硬化物である。
【００５６】
また、本明細書に開示された複合光学素子は、上記硬化性組成物中の上記重合性芳香族含有モノマーの含有量が、上記硬化性組成物の全固形分に対して４０質量％以上である。
【産業上の利用可能性】
【００５７】
本発明は、ガラス基材の表面に樹脂層が設けられてなる複合光学素子に用いることができる。【００５８】
以上本発明の実施形態を詳述したがこれはあくまで一例示であり、本発明はその趣旨を逸脱しない範囲において種々変更を加えた態様で実施可能である。本出願は、２０１６年９月２９日出願の日本特許出願（特願２０１６−１９１６７３）に基づくものであり、その内容はここに参照として取り込まれる。
【符号の説明】
【００５９】
１  複合光学素子
２  ガラス基材
３  樹脂層
４  ガラス基材の光学面
５  ガラス基材のフランジ面
６  樹脂層の光学面領域
７  樹脂層のフランジ面領域
８  環状凸部
８ｅ  環状凸部表面の内径側エッジ
１０  成形型
１１  成形面
１２  成形面の光学面領域
１３  成形面のフランジ面領域
１４  環状凹部
１４ｅ  環状凹部表面の内径側エッジ
Ｄ  間隔
ｎ  法線
Ｒ  硬化性樹脂組成物
Ｔ  厚み
ｔ１  接線
ｔ２  接線
ｔ３  接線
ｘ  光軸
β  濡れ広がり角
Δｈ  変位量
Δｒ  変位量
θ１  角度
θ２  角度
【図１】
0006775026.tif 000007
【図２】
0006775026.tif 000008
【図３】
0006775026.tif 000009
【図４】
0006775026.tif 000010
【図５】
0006775026.tif 000011
【図６Ａ】
0006775026.tif 000012
【図６Ｂ】
0006775026.tif 000013
【図７Ａ】
0006775026.tif 000014
【図７Ｂ】
0006775026.tif 000015
【図８Ａ】
0006775026.tif 000016
【図８Ｂ】
0006775026.tif 000017
【図９】
0006775026.tif 000018